(57)【要約】【課題】  高い歪点を有するガラス生成物を提供する代替的なガラス組成物を開発することである。加えて、このような新たに開発される代替的ガラス組成物は更に、少なくとも幾つかの用途においては、ソーダ石灰ガラス等の低歪点ガラス生成物の熱膨張係数値に充分に近い（又は適合する）熱膨張係数値を有するガラス生成物を提供することである。【解決手段】  本発明は、ガラス組成物の全重量に対して、５７〜７５重量％のＳｉＯ２；３〜１１重量％のＡｌ２Ｏ３；６〜１１重量％のＮａ２Ｏ；１６〜２１重量％のＣａＯ；０．０１〜０．１重量％のＬｉ２Ｏ；及び０．０５重量％未満のＫ２Ｏを含む、又はこれらを本質的に含む、又はこれらからなる、ガラス組成物を提供する。【選択図】なし【特許請求の範囲】
【請求項１】
ガラス組成物の全重量に対して、
ＳｉＯ２を５７〜７５重量％、
Ａｌ２Ｏ３を３〜１１重量％、
Ｎａ２Ｏを６〜１１重量％、
ＣａＯを１６〜２１重量％、
Ｌｉ２Ｏを０．０１〜０．１重量％、及び
Ｋ２Ｏを０．０５重量％未満、
含むガラス組成物。
【請求項２】
Ａｌ２Ｏ３が４〜１０重量％の量で存在する、請求項１記載のガラス組成物。
【請求項３】
Ａｌ２Ｏ３が４．５〜９．５重量％の量で存在する、請求項１記載のガラス組成物。
【請求項４】
Ｎａ２Ｏが７〜１０重量％の量で存在する、請求項１記載のガラス組成物。
【請求項５】
Ｎａ２Ｏが７．５〜９．５重量％の量で存在する、請求項１記載のガラス組成物。
【請求項６】
ＣａＯが１７〜２０重量％の量で存在する、請求項１記載のガラス組成物。
【請求項７】
ＣａＯが１７〜１９重量％の量で存在する、請求項１記載のガラス組成物。
【請求項８】
Ａｌ２Ｏ３が４〜１０重量％の量で存在し、Ｎａ２Ｏが７〜１０重量％の量で存在し、及びＣａＯが１７〜２０重量％の量で存在する、請求項１記載のガラス組成物。
【請求項９】
Ａｌ２Ｏ３が４．５〜９．５重量％の量で存在し、Ｎａ２Ｏが７．５〜９．５重量％の量で存在し、及びＣａＯが１７〜１９重量％の量で存在する、請求項１記載のガラス組成物。
【請求項１０】
Ａｌ２Ｏ３対Ｎａ２Ｏの重量比が０．５〜１．０である、請求項１記載のガラス組成物。
【請求項１１】
Ａｌ２Ｏ３対ＣａＯの重量比が０．２〜０．５である、請求項１記載のガラス組成物。
【請求項１２】
Ｎａ２Ｏ対ＣａＯの重量比が０．４〜０．５である、請求項１記載のガラス組成物。
【請求項１３】
Ａｌ２Ｏ３対Ｎａ２Ｏの重量比が０．５〜１．０であり、Ａｌ２Ｏ３対ＣａＯの重量比が０．２〜０．５であり、及びＮａ２Ｏ対ＣａＯの重量比が０．４〜０．５である、請求項１記載のガラス組成物。
【請求項１４】
請求項１記載のガラス組成物から調製されるガラス生成物であって、前記ガラス生成物が少なくとも５９０℃の歪点を有する、ガラス生成物。
【請求項１５】
前記ガラス生成物が少なくとも７．４ｐｐｍ／℃の熱膨張係数を有する、請求項１４記載のガラス生成物。
【請求項１６】
バルクガラス組成物の全重量に対して、
ＳｉＯ２を５７〜７５重量％、
Ａｌ２Ｏ３を３〜１１重量％、
Ｎａ２Ｏを６〜１１重量％、
ＣａＯを１６〜２１重量％、
Ｌｉ２Ｏを０．０１〜０．１重量％、及び
Ｋ２Ｏを０．０５重量％未満、
含むバルクガラス組成物を有するガラス生成物。
【請求項１７】
前記ガラス生成物が板ガラス生成物である、請求項１６記載のガラス生成物。
【請求項１８】
ガラス基板を含む磁気記録物品であって、前記ガラス基板が、バルクガラス組成物の全重量に対して、
ＳｉＯ２を５７〜７５重量％、
Ａｌ２Ｏ３を３〜１１重量％、
Ｎａ２Ｏを６〜１１重量％、
ＣａＯを１６〜２１重量％、
Ｌｉ２Ｏを０．０１〜０．１重量％、及び
Ｋ２Ｏを０．０５重量％未満、
含むバルクガラス組成物を有するものである前記磁気記録物品。
【請求項１９】
ガラス基板と前記ガラス基板を覆う少なくとも１層の半導体層とを含む光起電力セルであって、前記ガラス基板が、バルクガラス組成物の全重量に対して、
ＳｉＯ２を５７〜７５重量％、
Ａｌ２Ｏ３を３〜１１重量％、
Ｎａ２Ｏを６〜１１重量％、
ＣａＯを１６〜２１重量％、
Ｌｉ２Ｏを０．０１〜０．１重量％、及び
Ｋ２Ｏを０．０５重量％未満、
含むバルクガラス組成物を有するものである前記光起電力セル。
【請求項２０】
少なくとも１層の半導体層が、カドミウム及びテルル化物のうち少なくとも１種を含む、請求項１９記載の光起電力セル。
【発明の詳細な説明】
【技術分野】
【０００１】
本発明は、ガラス組成物及びそれから調製されるガラス生成物に関し、前記ガラス生成物は、少なくとも５９０℃等の高歪点を、そして、幾つかの実施態様では、少なくとも７．４ｐｐｍ／℃の熱膨張係数を併せて有することができる。
【背景技術】
【０００２】
ガラス基板は、磁気記録物品及び光起電力セル用の基板等、多くの用途において使用される。ガラス基板を含む磁気記録物品の例としては、コンピュータ関連用途において使用されるハードディスクドライブがある。ハードディスクドライブのガラス基板には、１層以上の磁性材料が、この基板に及び／又は基板を覆って塗布される。磁性材料は通常、ガラス基板に高温で塗布される。あるハードディスクドライブ技術では、磁性材料は、垂直記録媒体を形成するように塗布され、この媒体中、磁性材料はガラス基板上で直立する。垂直記録媒体の形成には通常、長手記録媒体の形成で典型的に必要とされる温度に比べて、より高い塗布温度が必要とされる。垂直記録媒体の形成には高温が伴うため、通常、少なくとも５９０℃の歪点を有するガラス基板が必要となる。
【０００３】
光起電力セル及びモジュールでは、１層以上の半導体材料が、ガラス基板等の基板上に及び／又は基板を覆って、塗布される。各半導体層の塗布は通常、高温で行われる。薄膜光起電力セル及びモジュールの場合、カドミウム（Ｃｄ）及び／又はテルル化物（Ｔｅ）半導体材料並びにその合金を含み得る各半導体層を形成する際、更に高い温度が通常必要とされる。例えば、少なくとも１層のＣｄＴｅ層を含む、薄膜光起電力セル又はモジュールの形成に伴う、より高い温度には通常、少なくとも５９０℃の歪点を有するガラス基板が必要となる。
【０００４】
幾つかの用途では、高歪点を有するガラス基板は、例えば、アセンブリの搭載面を提供する、より低い歪点を有する１つ以上の他のガラス成分を含むアセンブリの一部分をなす。光起電力モジュールには、例えばガラス裏打ち板が含まれ得る。コスト低減等の経済的な理由から、ガラス裏打ち板は、より低い歪点を有する、ソーダ石灰ガラス等のより低コストの材料で形成される。このようなアセンブリでは、前記低歪点ガラス成分及び高歪点ガラス成分の熱膨張係数値が、両者間で最小の違い（又は差）を有することが望まれ得る。熱膨張係数値の違い（又は差）が最小であることにより、温度揺らぎに繰返し曝された後の、両者間での層間剥離及び／又はアセンブリの構造的完全性の低減を減少させるか又は最小にすることができる。
【０００５】
ランタノイド酸化物及び／又は酸化イットリウム等の希土類酸化物を含むガラス組成物は、高い歪点を有するガラス生成物を提供し得る。三酸化ホウ素等のホウ素を含有するガラス組成物も、高い歪点を有するガラス生成物を提供し得る。しかし、このようなガラス組成物から提供されるガラス生成物は、高いコストを有する。加えて、このようなガラス組成物は、低コスト且つ低歪点のガラス成分の熱膨張係数値に充分には近く（又は適合し）ない熱膨張係数値を有するガラス生成物を提供するので、結果的に、このような低コスト且つ低歪点のガラス成分を具えたアセンブリを排除することになり、望ましくない。
【０００６】
高い歪点を有するガラス生成物を提供する代替的なガラス組成物を開発することが望まれる。加えて、このような新たに開発される代替的ガラス組成物は更に、少なくとも幾つかの用途においては、ソーダ石灰ガラス等の低歪点ガラス生成物の熱膨張係数値に充分に近い（又は適合する）熱膨張係数値を有するガラス生成物を提供することが望まれる。
【発明の概要】
【０００７】
本発明にしたがって、ガラス組成物の全重量に対して、５７〜７５重量％のＳｉＯ２；３〜１１重量％のＡｌ２Ｏ３；６〜１１重量％のＮａ２Ｏ；１６〜２１重量％のＣａＯ；０．０１〜０．１重量％のＬｉ２Ｏ；及び０．０５重量％未満のＫ２Ｏを含む、又はこれらを本質的に含む、又はこれらからなる、ガラス組成物を提供する。
【０００８】
本発明にしたがって、上記ガラス組成物から調製される、少なくとも５９０℃の歪点を有し、そして、任意に少なくとも７．４ｐｐｍ／℃の熱膨張係数を有するガラス生成物を更に提供する。
【０００９】
本発明にしたがって、バルクガラス組成物の全重量に対して、５７〜７５重量％のＳｉＯ２；３〜１１重量％のＡｌ２Ｏ３；６〜１１重量％のＮａ２Ｏ；１６〜２１重量％のＣａＯ；０．０１〜０．１重量％のＬｉ２Ｏ；及び０．０５重量％未満のＫ２Ｏを含む、又はこれらを本質的に含む、又はこれらからなる、バルクガラス組成物を有するガラス生成物を更に提供する。
【００１０】
本発明にしたがって、バルクガラス組成物の全重量に対して、５７〜７５重量％のＳｉＯ２；３〜１１重量％のＡｌ２Ｏ３；６〜１１重量％のＮａ２Ｏ；１６〜２１重量％のＣａＯ；０．０１〜０．１重量％のＬｉ２Ｏ；及び０．０５重量％未満のＫ２Ｏを含む、又はこれらを本質的に含む、又はこれらからなるバルクガラス組成物を有するガラス基板を含む磁気記録物品を追加的に提供する。
【００１１】
本発明にしたがって、バルクガラス組成物の全重量に対して、５７〜７５重量％のＳｉＯ２；３〜１１重量％のＡｌ２Ｏ３；６〜１１重量％のＮａ２Ｏ；１６〜２１重量％のＣａＯ；０．０１〜０．１重量％のＬｉ２Ｏ；及び０．０５重量％未満のＫ２Ｏを含む、又はこれらを本質的に含む、又はこれらからなるバルクガラス組成物を有するガラス基板と、前記ガラス基板を覆う少なくとも１層の半導体層とを含む光起電力セルを更に追加的に提供する。
【図面の簡単な説明】
【００１２】
[図１]は、本発明に係る光起電力セルの代表的な断面図である。
【００１３】
[図２]は、本発明に係るコンピュータディスクドライブの形態における、磁気記録物品の代表的な断面図である。
【００１４】
図１及び図２（共に、一定の縮尺ではない）において、同じ参照符合は同じ成分及び構造的特徴を示す。
【発明を実施するための形態】
【００１５】
本明細書において使用されるように、「左」、「右」、「内」、「外」、「上」、「下」等の空間的又は方向的用語は、図面において示されるような発明に関連する。しかしながら、本発明は、種々の代替的な方向をとることが可能であるため、このような用語は制限的なものとみなされるべきではないと理解されなければならない。
【００１６】
実施例又は別に示された場合の他、明細書及びクレームにおいて使用される、成分、反応条件、処理パラメータ、物理的特性、寸法等の量を表す全ての数は、全ての場合において、「約」の用語によって変更されるように理解されなければならない。従って、その逆のことが示されない限り、以下の明細書及びクレームにおいて示された数値は、本発明によって達成されることを求める目的の特性に応じて変更できる。
【００１７】
追加的に、少なくとも、及びクレームの範囲への均等論の適用を制限する試みとしてではなく、各数値は、少なくとも、報告された有効数字の数を考慮すると共に、通常の端数処理法を用いることによって解釈されるべきである。更に、本明細書に開示された全ての範囲は、範囲の始めと終わりの値を含み、その範囲に含まれるいかなる部分範囲も含み、そして全ての部分範囲を含むと理解されなければならない。例えば、「１〜１０」の範囲であると記載された場合、これは最小値が１であり、最大値が１０の間（両端を含む）のいかなる部分範囲も含み、そして全ての部分範囲（即ち、最小値が１以上で始まり且つ最大値が１０以下で終わる全ての部分範囲、例えば、１〜３．３、４．７〜７．５、５．５〜１０等である。）を含むと解釈されなければならない。
【００１８】
本明細書において使用されるように、「覆って形成される」、「覆って堆積される」、「覆って存在する」又は「覆って設けられる」の用語は、表面上に形成され、堆積され、又は設けられるが、必ずしも表面に直接（又は隣接して）接触する必要はない。例えば、基板を「覆って」被覆層を「形成する」又は「存在させる」場合、形成される（又は特定される）前記被覆層と前記基板との間に、同じ組成又は異なる組成の１層以上の他の被覆層又は薄膜が存在してもよい。
【００１９】
本明細書中で使用される「可視領域」の用語及び「可視光」等の関連用語は、３８０ｎｍから７８０ｎｍの範囲の波長を有する電磁放射を意味する。
【００２０】
本明細書中で使用される「赤外領域」の用語及び「赤外線」等の関連用語は、７８０ｎｍ超過から１００，０００ｎｍの範囲の波長を有する電磁放射を意味する。
【００２１】
本明細書中で使用される「紫外領域」の用語及び「紫外線」等の関連用語は、１００ｎｍから３８０ｎｍ未満の範囲の波長を有する電磁エネルギーを意味する。
【００２２】
問題の特許及び特許出願（これらに限定されない）等の本明細書中で参照される全ての文献は、全体として「参照により取り込まれる」とみなされなければならない。
【００２３】
本明細書において使用されるように、「ア（ａ）」「アン（ａｎ）」及び「ザ（ｔｈｅ）」の冠詞は、１つの指示物に別に明確に且つ明解に限定されない限り、複数の指示物を含む。
【００２４】
本明細書において使用されるように、「透明な」の用語は、可視光等の目的とする波長範囲において、０％より高く１００％までの透過率を有することを意味する。本明細書において使用されるように、「半透明な」という用語は、可視光等の電磁放射を透過させるが、この電磁放射を拡散又は飛散させることを意味する。本明細書において使用されるように、「不透明な」という用語は、可視光等の目的とする波長範囲において、０％等のほぼ０％の透過率を有することを意味する。
【００２５】
本明細書において使用されるように、「バルクガラス組成物」の用語は、ガラス生成物の表面内（又は表面間）に存在する、当該ガラス生成物の部分を意味し、前記ガラス生成物の１面以上の表面上に存在し得る１つ以上の処理物及び／又は層の組成物を含まない。
【００２６】
ガラス生成物の「バルクガラス組成物」は、幾つかの実施態様では、ガラス生成物が調製されるガラス組成物の成分に基づいて測定され得る。
【００２７】
ガラス生成物の「バルクガラス組成物」は、幾つかの更なる実施態様では、当該技術分野において承認されている蛍光Ｘ線法等の分析法によって測定され得る。
【００２８】
本明細書において使用されるように、「歪点」の温度値は、ガラス生成物がポアズ単位でＬＯＧ１４．５の粘度を有する温度を意味し、米国材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）（ＡＳＴＭ） Ｃ３３６−７１に基づく繊維延伸法にしたがって測定される。
【００２９】
本明細書において使用されるように、「熱膨張係数」値（又はＣＴＥ値）は、オルトン膨張計（Ｏｒｔｏｎ ｄｉｌａｔｏｍｅｔｅｒ）を使用して、ＡＳＴＭ  Ｅ２２８−０６にしたがって、２５℃から３００℃の温度範囲に亘って測定される。
【００３０】
別に指示がない場合、本発明に係るガラス組成物の種々の成分の重量％値は、各場合とも、ガラス組成物の全重量に基づく。
【００３１】
別に指示がない場合、本発明に係るガラス物品及び生成物のバルクガラス組成物における種々の成分の重量％値は、各場合とも、バルクガラス組成物の全重量に基づく。
【００３２】
幾つかの実施態様にしたがって、Ａｌ２Ｏ３は、本発明の、ガラス組成物、並びにガラス生成物及び物品のバルクガラス組成物において、４〜１０重量％の量（記載の両端値を含む）で存在する。酸化アルミニウム（Ａｌ２Ｏ３）の量は、幾つかの実施態様では、少なくとも５９０℃の歪点等の目的とする歪点を有するガラス生成物（又はガラス物品）が得られるように選択される。
【００３３】
幾つかの実施態様では、Ａｌ２Ｏ３は、本発明の、ガラス組成物、並びにガラス生成物及び物品のバルクガラス組成物において、組成物の全重量に対して、４．５〜９．５重量％の量（記載の両端値を含む）で存在する。
【００３４】
幾つかの実施態様では、Ｎａ２Ｏは、本発明の、ガラス組成物、並びにガラス生成物及び物品のバルクガラス組成物において、組成物の全重量に対して、７〜１０重量％の量（記載の両端値を含む）で存在する。酸化ナトリウム（Ｎａ２Ｏ）の量は、幾つかの実施態様では、少なくとも７．４ｐｐｍ／℃等の所望する熱膨張係数を有するガラス生成物（又はガラス物品）が得られるように選択される。
【００３５】
幾つかの更なる実施態様にしたがって、Ｎａ２Ｏは、本発明の、ガラス組成物、並びにガラス生成物及び物品のバルクガラス組成物に、７．５〜９．５重量％の量（記載の両端値を含む）で存在する。
【００３６】
幾つかの追加的な実施態様では、ＣａＯは、本発明の、ガラス組成物、並びにガラス生成物及び物品のバルクガラス組成物において、組成物の全重量に対して、１７〜２０重量％の量（記載の両端値を含む）で存在する。酸化カルシウム（ＣａＯ）の量は、幾つかの実施態様では、シリカ（ＳｉＯ２）の溶解を促進するように選択され、酸化カルシウムは、幾つかの実施態様では、フラックス又フラックス剤として記載され得る。幾つかの追加的な実施態様では、ＣａＯの量は、低融点のガラス組成物、及び、その結果として生じる高歪点のガラス生成物及び物品が得られるように選択される。
【００３７】
酸化カルシウム（ＣａＯ）は、本発明の、ガラス組成物、並びにガラス生成物及び物品のバルクガラス組成物において、幾つかの実施態様では、組成物の全重量に対して、１７〜１９重量％の量（記載の両端値を含む）で存在する。
【００３８】
本発明の、ガラス組成物、並びにガラス生成物及び物品のバルクガラス組成物は、幾つかの実施態様では、組成物の全重量に対して、４〜１０重量％のＡｌ２Ｏ３；７〜１０重量％のＮａ２Ｏ；１７〜２０重量％のＣａＯ（各場合とも記載された両端値を含む）を含む。
【００３９】
幾つかの追加的な実施態様にしたがって、本発明の、ガラス組成物、並びにガラス生成物及び物品のバルクガラス組成物は、当該組成物の全重量に対して、４．５〜９．５重量％のＡｌ２Ｏ３；７．５〜９．５重量％のＮａ２Ｏ；１７〜１９重量％のＣａＯ（各場合とも両端値を含む）を含む。
【００４０】
本発明の、ガラス組成物、並びにガラス生成物及び物品のバルクガラス組成物のＡｌ２Ｏ３対Ｎａ２Ｏの重量比は、幾つかの実施態様では、０．５〜１、又は０．５〜１．０、又は０．５７〜１．０、又は０．６〜１、又は０．６〜１．０（各場合とも記載された両端値を含む）の範囲であり得る。
【００４１】
本発明の、ガラス組成物、並びにガラス生成物及び物品のバルクガラス組成物のＡｌ２Ｏ３対ＣａＯの重量比は、幾つかの実施態様では、０．２〜０．５、又は０．２３〜０．５、又は０．２５〜０．５、又は０．２６〜０．５（各場合とも記載された両端値を含む）の範囲であり得る。
【００４２】
本発明の、ガラス組成物、並びにガラス生成物及び物品のバルクガラス組成物のＮａ２Ｏ対ＣａＯの重量比は、幾つかの実施態様では、０．４〜０．６、又は０．４〜０．５、又は０．４１〜０．５、又は０．４４〜０．５、又は０．４５〜０．５（各場合とも記載された両端値を含む）の範囲であり得る。
【００４３】
幾つかの実施態様にしたがって、本発明の、ガラス組成物、並びにガラス生成物及び物品のバルクガラス組成物は、種々の成分について次のような重量比の組合せを包含する：即ち、Ａｌ２Ｏ３対Ｎａ２Ｏの重量比は０．５〜１．０；Ａｌ２Ｏ３対ＣａＯの重量比は０．２〜０．５；そして、Ｎａ２Ｏ対ＣａＯの重量比は０．４〜０．５（各場合とも記載された両端値を含む）である。
【００４４】
幾つかの更なる実施態様にしたがって、本発明の、ガラス組成物、並びにガラス生成物及び物品のバルクガラス組成物は、種々の成分について次のような重量比の組合せを包含する：即ち、Ａｌ２Ｏ３対Ｎａ２Ｏの重量比は０．６〜１．０；Ａｌ２Ｏ３対ＣａＯの重量比は０．２６〜０．５；そして、Ｎａ２Ｏ対ＣａＯの重量比は０．４４〜０．５（各場合とも記載された両端値を含む）である。
【００４５】
既に先に説明したように、本発明の、ガラス組成物、並びにガラス生成物及び物品のバルクガラス組成物は、組成物の全重量に対して、Ｌｉ２Ｏを０．０１〜０．１重量％（記載された両端値を含む）の量で含む。幾つかの実施態様では、Ｌｉ２Ｏは、本発明の、ガラス組成物、並びにガラス生成物及び物品のバルクガラス組成物に、組成物の全重量に対して、０．０２〜０．０８重量％（記載された両端値を含む）の量で存在する。幾つかの実施態様では、Ｌｉ２Ｏは、フラックス又はフラックス剤として、ガラス組成物の融点を下げる目的で添加される。
【００４６】
本発明の、ガラス組成物、並びにガラス生成物及び物品のバルクガラス組成物は、既に先に説明したように、０．０５重量％未満のＫ２Ｏを含む。Ｋ２Ｏの量は、幾つかの実施態様では、０重量％であり得るが、Ｋ２Ｏ（含まれる場合）は典型的に、少なくとも０．０００５重量％、又は少なくとも０．００１重量％等で存在する。Ｋ２Ｏの量は、幾つかの実施態様では、０．０００５重量％から０．０５重量％未満までの範囲、又は０．００１重量％から０．０５重量％未満までの範囲（例えば、０．０００５〜０．０４重量％、又は０．００１〜０．０４重量％の範囲）にある。幾つかの実施態様では、Ｋ２Ｏは、本発明の、ガラス組成物、並びにガラス生成物及び物品のバルクガラス組成物のＳｉＯ２成分中に存在する。幾つかの更なる実施態様にしたがって、Ｋ２Ｏは、存在する場合には、ガラス組成物のＳｉＯ２成分中に存在し、Ｋ２Ｏは、本発明のガラス組成物に別個には添加されない。
【００４７】
幾つかの実施態様では、本発明のガラス組成物は、アルカリ金属硫酸塩（例えば、硫酸ナトリウム）等の清澄剤を含む。清澄剤は、ガラス組成物中に存在したとしても、幾つかの実施態様では、ＳＯ３等の気体となって、ガラス溶融物から出ていくことが多いので、得られたガラス生成物又は物品中には存在しない。幾つかの実施態様では、本発明のガラス組成物は、硫酸ナトリウムを、ガラス組成物の全重量に対して、０．２〜０．４重量％（記載された両端値を含む）の量で含む。本発明の、ガラス組成物、並びにガラス生成物及び物品のバルクガラス組成物は、幾つかの実施態様では、残留清澄剤を、ガラス組成物、並びにガラス生成物又は物品のバルクガラス組成物の物理的特性に対して、影響しないか、変更しないか、別に寄与しない量、例えば、組成物の全重量に対して、０．０２重量％以下、又は０．０１重量％以下、又は０．００５重量％以下の量で含む。
【００４８】
幾つかの実施態様にしたがって、本発明の、ガラス組成物、並びにガラス生成物及び物品のバルクガラス組成物は、不純物（混入物ということもある）を、組成物の全重量に対して、０．０２重量％以下、又は０．０１重量％以下、又は０．００５重量％以下の量で含む。存在したとしても、不純物は、本発明の、ガラス組成物、並びにガラス生成物又は物品のバルクガラス組成物の物理的特性に対して、影響しないか、変更しないか、又は別に寄与しない。本発明の、ガラス組成物、並びにガラス生成物及び物品のバルクガラス組成に存在し得る不純物の例としては、ＭｇＯ及び酸化鉄（ＦｅＯ等）が挙げられるが、これに限定されず、その不純物の量は、組成物の全重量に対して、０．０２重量％以下、又は０．０１重量％以下、又は０．００５重量％以下である。
【００４９】
本発明の、ガラス組成物、並びにガラス生成物及び物品のバルクガラス組成物は、幾つかの実施態様では、ある一定の材料を含まない。幾つかの実施態様では、「含まない」の用語は、０．０２重量％未満、又は０．０１重量％未満、又は０．００５重量％未満を意味する。幾つかの追加的な実施態様では、「含まない」の用語は、０重量％、即ち、測定可能量では存在しないことを意味する。本発明の、ガラス組成物、並びにガラス生成物及び物品のバルクガラス組成物は、幾つかの実施態様では、非限定的に、酸化スズ、酸化バリウム、酸化ジルコニウム、酸化ストロンチウム、酸化マグネシウム、酸化鉄、及び希土類酸化物（希土類金属酸化物ともいう）等の材料を含まない。本発明の、ガラス組成物、並びにガラス生成物及び物品のバルクガラス組成物には含まれない希土類酸化物は、式ＲＥ２Ｏ３によって表すことでき、式中、ＲＥは、希土類（又は希土類金属）、例えばＳｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｎ及びこれらの組合せ等を意味する。
【００５０】
非限定的に、板ガラス生成物及びガラス基板等のガラス生成物及び物品は、本発明の幾つかの実施態様にしたがって、少なくとも５９０℃、又は少なくとも６００℃、又は少なくとも６２５℃、又は少なくとも６５０℃の歪点を有する。幾つかの実施態様では、非限定的に、板ガラス生成物及びガラス基板等の本発明のガラス生成物及び物品は、８００℃以下、又は７５０℃以下、又は７２５℃以下、又は７００℃以下の歪点を有する。本発明のガラス生成物及び物品の歪点は、幾つかの実施態様では、５９０℃〜８００℃、又は５９０℃〜７５０℃、又は６００℃〜７２５℃、又は６２５℃〜７００℃、又は６５０℃〜６８０℃（各場合とも記載された両端値を含む）等の、より下の値とより上の値との任意の組み合わせの間の範囲にある。
【００５１】
非限定的に、板ガラス生成物及びガラス基板等のガラス生成物及び物品は、本発明の幾つかの実施態様にしたがって、少なくとも７．４ｐｐｍ／℃、又は少なくとも７．５ｐｐｍ／℃、又は少なくとも７．８ｐｐｍ／℃、又は少なくとも８．０ｐｐｍ／℃、又は少なくとも８．２５ｐｐｍ／℃の熱膨張係数を有する。幾つかの実施態様では、非限定的に、板ガラス生成物及びガラス基板等の本発明のガラス生成物及び物品は、９．０ｐｐｍ／℃以下、又は８．８ｐｐｍ／℃以下、又は８．６ｐｐｍ／℃以下、又は８．５ｐｐｍ／℃以下の熱膨張係数を有する。本発明のガラス生成物及び物品の熱膨張係数は、幾つかの実施態様では、７．４〜９．０ｐｐｍ／℃、又は７．５〜８．８ｐｐｍ／℃、又は７．８〜８．６ｐｐｍ／℃、又は８．２５〜８．５ｐｐｍ／℃（各場合とも記載された両端値を含む）等の、より下の値とより上の値との任意の組み合わせの間の範囲にある。
【００５２】
本発明のガラス組成物から形成されるガラス生成物は、幾つかの実施態様では、板ガラス生成物の形態である。
【００５３】
幾つかの実施態様にしたがって、本発明のガラス組成物から形成されるガラス生成物は、基板（即ち、ガラス基板）の形態である。ガラス基板は、本発明の幾つかの実施態様では、２４ｍｍまで、又は２ｍｍ〜２４ｍｍ、又は４ｍｍ〜２４ｍｍ、又は５ｍｍ〜２４ｍｍ等の任意の適切な厚さを有し得る。
【００５４】
本発明の、ガラス基板及び板ガラス生成物等のガラス生成物又は物品は、幾つかの実施態様では、透明、半透明、又は不透明である。幾つかの実施態様では、本発明の、ガラス基板及び板ガラス生成物等のガラス生成物又は物品は、透明であり、且つ可視光透過率（Ｌｔａ）は７０％以上（例えば、７５％以上、又は８０％以上）であり、各場合とも、Ｌｔａ値を、厚さ５．６６４ｍｍ（０．２２３インチ）を有するガラスサンプルを使用して測定した。
【００５５】
本発明のガラス組成物は、当該技術分野において承認されている方法にしたがって、本発明のガラス生成物及び物品を形成するように処理することができる。非限定的に説明すると、本発明のガラス組成物は、るつぼ溶融プロセス、シート延伸プロセス、及びフロートガラスプロセス等の当該技術分野において承認されているプロセスで処理することができるが、これらに限定されない。
【００５６】
本明細書において既に説明したように、本発明は、ガラス基板と、前記ガラス基板を覆う少なくとも１層の半導体層とを含む光起電力セルを提供する。本発明の幾つかの実施態様では、光起電力セルの少なくとも１層の半導体層は、テルル化カドミウム（ＣｄＴｅ）等の、カドミウム及びテルル化物のうち少なくとも１種を含む。
【００５７】
光起電力セルは典型的には、ガラス基板と、前記ガラス基板の少なくとも片面を覆って形成される複数の層とを含む。層は通常、１層以上の透明な導電性酸化物層と、１層以上の半導体層（例えば、その各層が太陽光等の化学線を吸収し、電気に変換するｐ型層）と、窓層（例えば、ｎ型層）と、金属電気接触層とを含む。幾つかの実施態様では、光起電力セルは更に、ガラス裏打ち板等の裏打ち層又は板を含む。
【００５８】
図１を参照しつつ、非制限的に説明すると、光起電力セル１は、第１表面１４（これは、光源２０の方に対面している）と、第２表面１７とを有する、本発明に係るガラス基板１１を含む。ガラス基板１１は、透明であり、幾つかの実施態様では、少なくとも７０％（例えば、少なくとも８０％）のＬｔａを有する。コーティング又は層スタック２３は、ガラス基板１１の第２表面１７を覆って設けられる。コーティング／層スタック２３は、幾つかの実施態様では、第２表面１７を覆う低抵抗率透明導電性酸化物（ＴＣＯ）層２６を含み、このＴＣＯ層２６は、幾つかの実施態様では、酸化インジウム・スズ（ＩＴＯ）を含む。コーティングスタック２３は更に、幾つかの実施態様では、低抵抗率ＩＴＯ層２６を覆って高抵抗率ＴＣＯ層２９を含み、このＴＣＯ層２９は、酸化スズ（ＳｎＯ２）を含み得る。幾つかの更なる実施態様では、コーティングスタック２３は更に、当技術においては窓層３２と称されるものを含み、窓層３２は、幾つかの実施態様では、ｎ型ドープ硫化カドミウム（ｎ−ｄｏｐｅｄ  ＣｄＳ）を含む。窓層３２は、高抵抗率ＴＣＯ層２９を覆って存する。コーティングスタック２３は追加的に、半導体層３５を含み、これは、ｐ型ドープ半導体層であり得る。半導体層３５は、窓層３２を覆って存する。半導体層３５は、幾つかの実施態様では、ＣｄＴｅを含む。幾つかの更なる実施態様にしたがって、コーティングスタック２３は更に、金属接触層３８を含み、これは、Ａｕ又はＮｉ−Ａｌを含み得る。コーティングスタック２３は、１層以上の追加的な層を含み得る（図示せず）。
【００５９】
光起電力セル１は更に、幾つかの実施態様では、裏打ち層又は板４１を含む。裏打ち板４１は、幾つかの実施態様では、金属接触層３８を覆って形成される。幾つかの更なる実施態様では、裏打ち板４１は、ガラス裏打ち板４１であり、これは、ソーダ石灰ガラス裏打ち板４１であり得る。
【００６０】
本明細書において既に説明したように、図１の光起電力セル１を更に参照しつつ、更に非限定的に説明すると、幾つかの実施態様では、ガラス基板１１とガラス裏打ち板４１とは、それぞれ、熱膨張係数値を有し、その熱膨張係数値間の差の絶対値が最小であり、これは、温度揺らぎに繰返し曝された後、ガラス基板１１及び／又はガラス裏打ち板４１が、光起電力セル１から層剥離する可能性が減少するか又は最小になる。代替的に、又は追加的に、熱膨張係数値間の差の絶対値が最小であることにより、温度揺らぎに繰返し曝された後、コーティングスタック２３の１層以上を通じて１本以上の亀裂が伝播する可能性を減少させる等、光起電力セル１の構造的完全性も改良される。
【００６１】
幾つかの実施態様では、本発明に係る光起電力セルのガラス基板とガラス裏打ち板の熱膨張係数値の間の差の絶対値は、１０ｐｐｍ／℃以下、又は５ｐｐｍ／℃以下、又は１ｐｐｍ／℃以下、又は０．５ｐｐｍ／℃以下である。
【００６２】
本発明は更に、本発明に係るガラス基板を含む磁気記録物品を提供する。この磁気記録物品は更に、前記ガラス基板の少なくとも片面を覆って形成される１層以上の磁性材料層を含む。幾つかの実施態様では、磁気記録物品は、例えば、コンピュータと組合せて使用される、ハードディスクドライブである。図２を参照しつつ、非限定的に説明すると、ハードディスクドライブ３は、ガラス基板５０を含み、このガラス基板５０は、第１表面５３と第２表面５６とを有する。コーティング又は層スタック５９は、ガラス基板５０の第１表面５３を覆って形成される。コーティングスタック５９は、幾つかの実施態様では、ガラス基板５０の第１表面５３を覆って存する磁性材料層６２を含む。磁性材料層６２は、幾つかの実施態様では、複数の磁性材料層を含む（図示せず）。磁性材料層６２は、幾つかの更なる実施態様では、垂直記録層又は媒体であるか又はこれを規定する。
【００６３】
磁気記録媒体３のコーティングスタック５９は、幾つかの更なる実施態様では、磁性材料層６２を覆って形成される少なくとも１層の更なる層６５を含む。更なる層６５は、１層以上の無機層及び／又は１層以上の有機ポリマー層から構成される単層又は多層構造を有し得る。幾つかの実施態様では、更なる層６５は、保護層である。
【００６４】
本発明は、以下の実施例において、より具体的に説明されるが、その実施例において多数の変更及び変化が可能であることは当業者にとって明らかであるので、実施例は単に説明することのみを意図するものであり、本発明が以下の実施例に限定されないことは理解されるべきである。別に明記しない限り、全ての部及び全てのパーセントは重量部及び重量％である。
【実施例】
【００６５】
実施例Ａ及びＢ
以下の表１に示された実施例Ａ及びＢは、コンピュータモデルから得られた、本発明によるバルクガラス組成物である。表１に記載された歪点及び熱膨張係数（ＣＴＥ）値も、コンピュータモデルから得られた。従って、実施例Ａ及びＢはガラス溶融物からは調製されたものではない。
【表１】
2017149646.tif 000002
実施例１
【００６６】
以下の表２に示された実施例１は、表３のガラス組成物から調製されたガラス溶融物から調製された、本発明に係るバルクガラス組成物である。表２に記載された歪点及びＣＴＥ値は、表３のガラス組成物のガラス溶融物から得られるガラス試験サンプルについて実施された測定によって得られたもので、それも表２に記載する。
【表２】
2017149646.tif 000003
【表３】
2017149646.tif 000004
１  砂は、米国のシリカ社（Ｓｉｌｉｃａ Ｃｏ．）からの市販品であり、それには、主成分はＳｉＯ２であり、砂鉄は少ないと記載されていた。
２  ソーダ灰は、ＦＭＣ社（ＦＭＣ  Ｃｏｒｐ．）からの市販品であり、表示によると、密度等級２６０、主成分はＮａ２ＣＯ３であった。
３  石灰石は、Ｃａｒｍｅｕｓｅ Ｇｒｏｕｐからの市販品であり、表示によると、ＭＳ０−２、主成分はＣａＣＯ３であった。
４  ソルトケーキは、Ｓａｌｔｅｘ  ＬＬＣからの市販品であり、それには、無水ガラス等級であり、主成分はＮａ２ＳＯ４であると記載されていた。
５  アルミナ水和物は、Ａｌｃｏａからの市販品であり、表示によると、Ｃ−３０、主成分はＡｌ（ＯＨ）３であった。
６  Ｌｉ２ＣＯ３は、Ｃｈｅｍｅｔａｌｌ  Ｆｏｏｔｅ  Ｃｏｒｐ．からの市販品であり、それには、技術的な等級(ｔｅｃｈｎｉｃａｌ  ｇｒａｄｅ)と記載されていた。
【００６７】
表３のガラス組成物は、以下の記載にしたがって処理された。
【００６８】
表３の材料の約５０重量％を４インチのプラチナ製るつぼに入れ、２５００°Ｆ（１３７１℃）まで加熱した。その後、るつぼの温度を２５００°Ｆ（１３７１℃）で３０分間保持した。その後、最初の溶融材料を２５５０°Ｆ（１３９９℃）に加熱し、その温度で３０分間保持した。その後、最初の溶融材料を２６５０°Ｆ（１４５４℃）に加熱し、その後、表３の材料の残りの５０重量％をるつぼに加えた。るつぼ中の一緒にされた内容物を２６５０°Ｆ（１４５４℃）で３０分間保持した。その後、この一緒にされた溶融材料を２７００°Ｆ（１４８２℃）に加熱し、その温度で１時間保持した。次に、その一緒にされた溶融材料を水中で急令してフリット化した。そのフリットガラスを水と分離し、乾燥して、プラチナ製るつぼ中で２時間、２７５０°Ｆ（１５１０℃）に再加熱し、その結果、第２溶融材料を得た。その後、第２溶融材料をるつぼから注ぎ出して、厚板（スラブ）を形成し、アニール化した。ガラス試験サンプルをアニール化スラブから切り出した。ガラス試験サンプルを化学分析用に研磨し、磨いた。上記表２に記載された実施例３のバルクガラス組成物を、研磨し及び磨いたガラス試験サンプルについて蛍光Ｘ線分光光度分析することにより測定した。他のガラス試験サンプルをアニール化したスラブから切り出し、歪点及び熱膨張係数値を測定するために使用し、その結果を表２に記載する。
【００６９】
前記説明において開示した概念から乖離することなく、本発明に変更を加え得ることは、当業者には容易にわかるであろう。従って、本明細書に詳述した具体的な実施態様は、単に説明的なものであり、本発明の範囲を限定するものではなく、本発明の範囲は、添付したクレームの全幅に、並びにクレームのいかなる等価物にも、及び全等価物に及ぶものである。
【図１】
2017149646.tif 000005
【図２】
2017149646.tif 000006
【外国語明細書】
2017149646000001.pdf